(57)【要約】【課題】    最近、アレルギー性の疾患、例えばアレルギー性鼻炎、アトピー性皮膚炎等が大きな社会問題となっている。これらの原因は、ダニ類、特に室内塵中に多いチリダニのアレルゲン等である。これを軽減するには、アレルゲンを取り除くか、アレルゲンを変性させるなどして不活性化させる必要がある。  日本人では、特に高齢者では、まだまだ畳の需要は大きくどの家屋でも１間か２間は畳の間である。この畳でのアレルゲンを軽減させる。【解決手段】  熱可塑性樹脂を主材とする模造イグサを織った畳表であって、該熱可塑性樹脂にはアレルゲン低減化剤である芳香族ヒドロキシ化合物が混合されたもの。【選択図】  なし【特許請求の範囲】
【請求項１】
熱可塑性樹脂を主材とする模造イグサを織った畳表であって、該熱可塑性樹脂にはアレルゲン低減化剤である芳香族ヒドロキシ化合物が混合されたことを特徴とする畳表。
【請求項２】
天然又は模造イグサを織った畳表であって、該畳表の表面にアレルゲン低減化剤である芳香族ヒドロキシ化合物が塗布されていることを特徴とする畳表。
【請求項３】
該芳香族ヒドロキシ化合物が、線状高分子の側鎖に下記一般式１〜６に示されるものを少なくとも１つ有する化合物である請求項１又は２記載の畳表。
【化１】
2005090143.tif 000006
（Ｒは水素又は水酸基で少なくとも１つは水酸基を示し、ｎは０〜５を示す）
【請求項４】
該芳香族ヒドロキシ化合物が、上記一般式１〜６に示されるものを少なくとも１つ含む単量体及び／又は１価のフェノール基を有する単量体を重合又は共重合してなるものである請求項１又は２記載の畳表。
【請求項５】
該芳香族ヒドロキシ化合物が、芳香族複素環式ヒドロキシ化合物である請求項１又は２記載の畳表。
【発明の詳細な説明】
【技術分野】
【０００１】
本発明は、畳表に関するものである。
【背景技術】
【０００２】
最近、アレルギー性の疾患、例えばアレルギー性鼻炎、アトピー性皮膚炎等が大きな社会問題となっている。これらの原因は、ダニ類、特に室内塵中に多いチリダニのアレルゲンや、スギ花粉アレルゲン等の多くのアレルゲンが生活空間に増加してきたためである。
【０００３】
アレルギー疾患の症状軽減あるいは新たな感染を防ぐためには、生活空間から完全にアレルゲンを取り除くか、アレルゲンを変性させるなどして不活性化させる必要がある。
【０００４】
このようなアレルゲン低減化剤として出願人は、芳香族ヒドロキシ化合物を見出し、特許文献１の通り特許出願もしている。
【特許文献１】特開２００３−８１７２７
【０００５】
しかし、これだけでは日常生活において、たびたびこのアレルゲン低減化剤を散布しなければならず手間である。
また、日本家屋にはまだ畳の間が少なからず存在する。この畳は、畳床（特に藁床は顕著）、畳表、クッションシート等に、ダニが住みつきアレルゲンの元凶のように言われていた。
【０００６】
しかし、日本人では、特に高齢者では、まだまだ畳の需要は大きくどの家屋でも１間か２間は畳の間である。
【発明の開示】
【発明が解決しようとする課題】
【０００７】
そこで、家庭での特別な手間（散布や塗布）が不要で、単に敷くだけでアレルゲンを低減化する畳表を提供する。
【課題を解決するための手段】
【０００８】
以上のような現状に鑑み、本発明者は鋭意研究の結果本発明畳表を完成したものであり、その特徴とするところは、熱可塑性樹脂を主材とする模造イグサを織った畳表であって、該熱可塑性樹脂にはアレルゲン低減化剤である芳香族ヒドロキシ化合物が混合された点にあり、他の態様では、天然又は模造イグサを織った畳表であって、該畳表の表面にアレルゲン低減化剤である芳香族ヒドロキシ化合物が塗布されている点にある。
【０００９】
ここで、熱可塑性樹脂を主材とする模造イグサとは、ポリオレフィン等の熱可塑性樹脂を融解し、それに種々の添加材（無機フィラーや紫外線吸収剤、顔料、香料等）を加えて（加えなくともよい）、イグサ状の形状に成形したものをいう。成形の方法は、棒状に押出す、一旦フィルムやテープ状にし、それを再度加熱してイグサ状にする等どのような方法でもよい。この融解させた中に後述するアレルゲン低減化剤を混合するのである。
【００１０】
芳香族ヒドロキシ化合物とは、−ＯＨを有する芳香族化合物である。
本発明では、この芳香族化合物の中でも下記一般式１〜６に示されるものを少なくとも１つ有する化合物が好適である。
【化２】
2005090143.tif 000002
（Ｒは水素又は水酸基で少なくとも１つは水酸基を示し、ｎは０〜５を示す）
【００１１】
上記一般式１〜６で示される官能基を線状高分子の側鎖に有する化合物において、ｎの数は０〜５である。５を越えると線状高分子を使用する効果がなくなることがある。また、Ｒの少なくとも１つは水酸基であり、水酸基がないと、アレルゲン低減化効果を十分発揮できないことがある。水酸基が多すぎると着色性が強くなることがあるため、水酸基は１つが好ましい。また、水酸基の位置は、立体障害が最も少ない個所に結合していることが好ましく、例えば、一般式１ではパラ位にあるのが好ましい。
【００１２】
上記線状高分子とは、例えば、合成高分子ではビニル重合体、ポリエステル、ポリアミドなどのことをいう。また、上記一般式１〜６で示される官能基と線状高分子との化学結合については、特に限定されず、炭素−炭素結合、エステル結合、エーテル結合、アミド結合等が挙げられる。上記一般式１〜６で示される官能基を線状高分子の側鎖に有する化合物としては、安全性や入手しやすさから、例えば、ポリ３，４，５−ヒドロキシ安息香酸ビニル、ポリビニルフェノール、ポリチロシン、ポリ（１−ビニル−５−ヒドロキシナフタレン）、ポリ（１−ビニル−６−ヒドロキシナフタレン）、ポリ（１−ビニル−５−ヒドロキシアントラセン）が好ましい。
【００１３】
また、上記芳香族ヒドロキシ化合物としては、上記一般式１〜６に示される少なくとも１つを含む単量体及び／又は一価のフェノール基を有する単量体を重合又は共重合してなるものが好ましい。
【００１４】
上記１価のフェノール基を１個以上有する単量体としては、ベンゼン環に１個の水酸基を有する単量体が１個以上結合している化合物であれば特に限定されず、例えば、ビニルフェノール、チロシン、下記一般式７に示される１，２−ジ（４−ヒドロキシフェニル）エテン等があげられる。有効成分が、１価のフェノール基を有すると多価フェノールに比べて変色しにくいという効果がある。
【化３】
2005090143.tif 000003
【００１５】
上記１価のフェノール基を１個以上有する単量体に共重合される他の単量体としては、エチレン、アクリレート、メタクリレート、メチルメタクリレート、ヒドロキシエチルアクリレート、ヒドロキシエチルメタクリレート、ヒドロキシプロピルアクリレート、ヒドロキシプロピルメタアクリレート、スチレン等が挙げられる。
【００１６】
上記単量体を重合又は共重合してなる化合物の分子量としては特に限定されないが、例えば、上記１個のフェノール基を有する単量体等が、最低２個以上、好ましくは５個以上重合したものが好ましい。
【００１７】
また、上記芳香族ヒドロキシ化合物としては、芳香族複素環式ヒドロキシ化合物も好適である。このようなものとしては、特に限定はしないが、例えば、２−ヒドロキシフラン、２−ヒドロキシチオフェン、ヒドロキシベンゾフラン、３−ヒドロキシピリジン等が挙げられる。また、線状高分子の側鎖に芳香族複素環式ヒドロキシ基を有する化合物、芳香族複素環式ヒドロキシ基を有する単量体を重合又は共重合してなる化合物等であってもよい。
【００１８】
上記芳香族複素環式ヒドロキシ基としては、例えば、下記一般式８、９に示されるチオフェンやフラン等の複素環骨格にヒドロキシ基が結合したものや、下記一般式１０に示される複素環とベンゼン環とを持つ骨格にヒドロキシ基が結合したもの、複素環骨格にヒドロキシ基とアルキル基（炭素数５以下）とを有するもの、複素環と芳香族とを持つ骨格にヒドロキシ基とアルキル基（炭素数５以下）とを有するもの等が挙げられる。
【化４】
2005090143.tif 000004
【００１９】
上記芳香族ヒドロキシ化合物を、熱可塑性樹脂に混合する量は、次のようにして算出した。まず、畳に付着させる量としては１ｍ２当り０．０１〜１.０ｇ（芳香族ヒドロキシ化合物のみの重量として）が限定はしないが適当であることは実験で確かめた。模造イグサの畳表の場合、１ｍ２の畳表とするには、およそ０．８〜１．８ｋｇの樹脂が必要である。模造イグサの太さ、緻密さ、成型方法等によって異なるものであり、この範囲を越えるものもある。
この範囲とすると、最大で０．８ｋｇ当たり１ｇ、最小で１．８ｋｇ当たり０．０１ｇとなる。よって、樹脂１００ｇ当たり、０．５６〜１２５ｍｇ混合すればよいということとなる。
しかし、練り込んでいるという条件を考えると、噴霧して付着させる量の１０倍〜１００倍必要と考えられるため、１０倍なら最大樹脂１００ｇ当たり、１．２５ｇであり、１００倍なら１２．５ｇということとなる。勿論、これ以上混合しても問題はない。
【００２０】
発明者の実験では、樹脂１００ｇ当たり０．３〜１０ｇが好適であり、なかでも１．０〜５．０ｇが最適であった。０．３ｇ以下では効果が少なく、１０ｇ以上混合しても効果は変わらず成形が困難であった。
【００２１】
製造の方法としては、上記のようにアレルゲン低減化剤を混合する以外はまったく従来と同じ方法でよい。また、混合方法も、どの時点で混合するか、どのような状態で混合するか、プレ混合するか否か等すべて自由である。更に、混合時に均一に混合するように溶剤で溶解して混合してもよい。勿論、樹脂の成型に悪影響を及ぼさない範囲である。
溶媒としては、水、アルコール類（メチルアルコール、エチルアルコール、プロピルアルコール等）、炭化水素類（トルエン、キシレン、メチルナフタレン等）である。
【００２２】
次に、本発明のもう１つの態様では、畳表の表面にアレルゲン低減化剤である芳香族ヒドロキシ化合物が塗布されている。ここで、アレルゲン低減化剤は上記したものであり、塗布が容易なように希釈してもよいことは言うまでもない。希釈程度は、０．１〜１０重量％程度が好適である。
ここでの畳表は、天然イグサ製でも模造イグサ製でもよい。模造イグサは前記した熱可塑性樹脂を主材とする模造イグサばかりでなく、紙製のもの等その原料や製法はどのようなものでもよい。
【００２３】
塗布の方法は上記したように溶剤で溶解した（液体の場合は希釈）アレルゲン低減化剤を模造イグサ１本１本に塗布するか、液中に模造イグサを浸漬する方法が簡単である。勿論、表として織った後に塗布又は浸漬してもよい。
塗布量は、アレルゲン低減化剤として、畳表１ｍ２当たり０．０１〜１ｇ程度で十分である。
【発明の効果】
【００２４】
本発明畳表には次のような利点がある。
（１）  優れたアレルゲン低減化剤が畳表に予め保持されているため、畳を敷くだけでアレルゲンを低減化できる。
（２）  特にイグサをプラスチック製にし、畳床もプラスチック製にすればダニ等が住み難いこととの相乗効果により、大きな効果を発揮する。
（３）  熱可塑性樹脂内に練り込んだものでは、徐々にブリードし表面にアレルゲン低減化剤が出るため、長期間効果が持続する。
【発明を実施するための最良の形態】
【００２５】
以下好適な実施例に基づいて本発明をより詳細に説明する。
【実施例】
【００２６】
芳香族ヒドロキシ化合物として、次のものを用いた。
化合物１：重量平均分子量が８０００のポリ−４−ビニルフェノール（アルドリッチ社製）
化合物２：重量平均分子量が２００００のポリ−４−ビニルフェノール（アルドリッチ社製）
化合物３：重量平均分子量が１５０００〜３６０００のポリ−Ｌ−チロシン（ＩＣＮバイオメディカル社製）
【００２７】
これらを溶剤（ここでは、３０％エタノール水溶液）に溶解し、ポリプロピレンを主材とする模造イグサ製造用樹脂に混合した。
【００２８】
化合物の混合量は、樹脂１００重量部に対して０．５重量部と５．０重量部とした。これは、溶剤を除いた量である。
樹脂に化合物１を０．５重量部混合したものを実施例１、５．０重量部混合したものを実施例２とした。化合物２も同様に実施例３、４とし、化合物３も実施例５、６とした。実験には、それらを用いて製造した模造イグサを織って畳表として使用した。
【００２９】
また、これとは別に、模造イグサを通常の方法で製造し畳表としたものにそれぞれを溶剤で希釈し塗布したものを実施例７〜１２とした。塗布量は、畳１ｍ２当たり０．１ｇ又は１．０ｇ（溶剤は除く）とした。
【００３０】
これらの畳に、畳表１ｍ２当たり５０μｇのダニ抗原（ダニ抗原量は、シントーファイン社製「マイティーチェッカー」を用いて定量）を含む塵ゴミを散布し下面よりバイブレーターで振動させ畳内部に塵ゴミをなじませた。２時間放置後、掃除機に塵ゴミ捕獲用のフィルター（シントーファイン社製：マイティフェルト、ダストフィルター、ダストサンプラー）をセットし、１分かけて塵ゴミを採取した。採取した塵ゴミを、シントーファイン社製「マイティーチェッカー」のキットに従って、アレルゲン成分を抽出し、アレルゲン量を測定比較した。測定結果を表１に示す。表中のマイティーチェッカーの判定基準は以下のとおりである。
＋＋：ダニアレルゲンレベル＞３５μｇ／１ｍ２
＋：ダニアレルゲンレベル≒１０μｇ／１ｍ２
±：ダニアレルゲンレベル≒５μｇ／１ｍ２
−：ダニアレルゲンレベル＜１μｇ／１ｍ２
【表１】
2005090143.tif 000005
【００３１】
表から明らかなように、実施例では、ダニアレルゲンレベルが非常に低くほとんど人体に影響がない程度である。